(57)【特許請求の範囲】
【請求項１】
インク受容材料を押し出された形態で含むインク印刷可能な構成物であって、前記インク受容材料が、（ｉ）エチレン残基及びビニルアルコール残基を含むポリマー、並びにビニルアルコール残基を含むポリマーからなる群から選択される第１のポリマー、並びに（ｉｉ）エチレン残基、酢酸ビニル残基及び無水マレイン酸残基を含む第２のポリマーの混合物を含み、前記混合物中の第１のポリマーの量が５０重量％〜９５重量％であり、
ここで、前記第１のポリマーが、エチレン残基及びビニルアルコール残基を含み、前記第１のポリマー中のビニルアルコール残基の量が５０％〜９９重量％であり、
前記第２のポリマー中の酢酸ビニル残基の量が２０％〜３０％であり、前記第２のポリマー中の無水マレイン酸残基の量が０．０５％〜５％であり、
前記インク印刷可能な構成物が支持体をさらに含み、前記支持体が２つの基材層の間に設けられたスクリムを含み、前記インク受容材料が前記２つの基材層の一方又は両方の表面上に設けられている、
構成物。
【請求項２】
前記支持体の組成が、ポリエチレン、ポリプロピレン、ポリメチルペンテン、ポリブチレン、ポリエチレンテレフタレート、ポリスチレン、ポリカーボネート、ポリアミド、及びセルロース、並びにこれらの２つ以上の組合せからなる群から選択される、請求項１に記載の前記インク印刷可能な構成物。
【請求項３】
前記支持体の構成物が、低密度ポリエチレン及び高密度ポリエチレンの一方又は両方を含む、請求項１に記載の前記インク印刷可能な構成物。
【請求項４】
請求項１に記載のインク印刷可能な構成物を準備する方法であって、
（ａ）前記２つの基材層を前記スクリムの両側に押し出し、
（ｂ）前記２つの基材層の一方又は両方の表面上に、前記インク受容材料を押し出すことを含む、方法。
【請求項５】
請求項１〜３のいずれか一項に記載のインク印刷可能な構成物、及び前記インク受容材料上のインクによるデザインを含むディスプレイ。
【請求項６】
（ａ）第１の側及び第２の側を有する平坦なスクリム、
（ｂ）前記平坦なスクリムの第１の側及び第２の側上に押し出されたポリマーフィルム、並びに
（ｃ）インク受容材料として、前記平坦なスクリムの第１の側及び第２の側の一方又は両方上の前記押し出されたポリマーフィルム上に押し出されたフィルム
を含むインク印刷可能な構成物であって、前記インク受容材料の前記押し出されたフィルムが、（ｉ）エチレン残基及びビニルアルコール残基を含む第１のポリマーと、（ｉｉ）エチレン残基、酢酸ビニル残基及び無水マレイン酸残基を含む第２のポリマーとの混合物を含み、前記混合物中の前記第１のポリマーの量が５０％〜９５重量％であり、
ここで、前記第１のポリマーが、エチレン残基及びビニルアルコール残基を含み、前記第１のポリマー中のビニルアルコール残基の量が５０％〜９９重量％であり、
前記第２のポリマー中の酢酸ビニル残基の量が２０％〜３０％であり、前記第２のポリマー中の無水マレイン酸残基の量が０．０５％〜５％である、構成物。
【請求項７】
前記押し出されたポリマーフィルムが、低密度ポリエチレン及び高密度ポリエチレンの一方又は両方を含む、請求項６に記載のインク印刷可能な構成物。
【請求項８】
（ａ）第１のポリマーフィルムを、前記平坦なスクリムの少なくとも第１の側上に押し出し、
（ｂ）第２のポリマーフィルムを、前記平坦なスクリムの前記第２の側に押し出し、
（ｃ）前記インク受容材料を、押し出されたフィルムの形態で、前記第１のポリマーフィルム及び前記第２のポリマーフィルムの一方又は両方上に押し出すことを含み、
前記インク受容材料が、（ｉ）エチレン残基及びビニルアルコール残基を含む第１のポリマー、並びに（ｉｉ）エチレン残基、酢酸ビニル残基及び無水マレイン酸残基を含む第２のポリマーの混合物を含み、前記混合物中の第１のポリマーの量が５０重量％〜９５重量％であり、
ここで、前記第１のポリマーが、エチレン残基及びビニルアルコール残基を含み、前記第１のポリマー中のビニルアルコール残基の量が５０％〜９９重量％であり、
前記第２のポリマー中の酢酸ビニル残基の量が２０％〜３０％であり、前記第２のポリマー中の無水マレイン酸残基の量が０．０５％〜５％である、
請求項６もしくは７に記載のインク印刷可能な構成物を準備する方法。
【発明の詳細な説明】
【背景技術】
【０００１】
関連する出願の参照
なし
連邦政府による資金提供を受けた研究開発の記載
なし
背景技術
本開示は、印刷媒体、及び印刷媒体を準備する方法に関する。
【０００２】
インクジェットプリンタは、今や非常に普及し且つ価格も手ごろであり、これにより、比較的高い速度で優れた印刷品質及び印刷耐性を経済上有利に得ることを可能にしている。インクジェットプリンタは、家庭用の印刷、オフィス用の印刷及び商業用の印刷で用いられている。インクジェットプリンタは、多数の異なる媒体上に印刷するために使用される。
【０００３】
インクジェット印刷の多くの肯定的な観点故に、インクジェット印刷を、表示若しくはディスプレイ、特に、商業的な表示若しくはディスプレイのために使用される薄い平坦なフィルム上に印刷するために使用することが望ましい。このようなディスプレイのために使用される薄い平坦なフィルムは、多くの異なる構成物を有する。インクジェットプリンタにおいて最も一般に使用されるインクは、水ベース又は溶剤ベースであるが、ＵＶ硬化型インクも含む。ディスプレイフィルム用に最も適した材料のいくつかは、インクジェットインクに対してあまり受容性がなく、受容性があったとしても、得られる印刷後の材料は、典型的には、１つ以上の否定的な品質、例えば、ディスプレイ材料に対する低い接着性、低い耐性及び低い画像品質が問題となる。
【発明の概要】
【０００４】
本明細書に記載の原理に基づくいくつかの例は、エチレン残滓及びビニルアルコール残滓を含むポリマー、並びにビニルアルコール残滓を含むポリマーからなる群から選択される第１のポリマーと、エチレン残滓、酢酸ビニル残滓及び無水マレイン酸残滓を含む第２のポリマーとの混合物を含む構成物に関する。混合物中の第１のポリマーの量は、約５０重量％〜約９５重量％である。いくつかの例では、混合物は押出し可能である、つまり、混合物は、溶融後、押出機を使用して安定なフィルムを形成することができる。
【０００５】
本明細書に記載の原理に基づくいくつかの例は、インク受容材料を押し出された形で含むインク印刷可能な構成物に関する。インク受容材料は、エチレン残滓及びビニルアルコール残滓を含むポリマー、並びにビニルアルコール残滓を含むポリマーからなる群から選択される第１のポリマーと、エチレン残滓、酢酸ビニル残滓及び無水マレイン酸残滓を含む第２のポリマーとの混合物を含む。混合物中の第１のポリマーの量は、約５０重量％〜約９５重量％である。上述のように、インク受容材料は、押し出された形態となっており、これは、インク受容材料が、それ自体の三次元形状又は押出しダイ及び冷却ロールにより付与される輪郭形状を有し、インクジェット印刷用途のためのインク受容層としての使用のための形態となっていることを意味する。インク受容材料の表面は、滑らかであってもよいし粗くてもよい（例えばザラザラしている（textured））。
【０００６】
本明細書に記載の原理に基づく本願の例のインク受容材料及びインク受容材料を含むインク印刷可能な構成物は、少なくとも全ての次の性質、つまり、良好なディスプレイインクの接着性、良好な耐性（化学的擦過又は引掻きに対する抵抗）及び良好な画像品質を示す。上で使用される「良好」という語は、インク受容材料が、画像品質、化学的擦過抵抗、引掻き抵抗及びインク接着の試験において３より小さい（５までのうち）ランク付けを示すことを意味し、その例は、例示として非限定的に以下に示す。
【０００７】
インク印刷可能な構成物は特徴部を有するものであり、当該特徴部は、該特徴部に塗布されたインク、例えば、インク印刷可能な構成物の特徴部上に塗布、例えば印刷されたインクを受容し保持することができるものである。この特徴部は、特徴部に塗布されるインクに対する良好な親和性及び良好な適合性の一方又は両方を有していなくてはならない。この特徴部は、塗布されるインクの比較的迅速な乾燥も可能にする。この目的を達成するインク印刷可能な構成物の特徴部を、本明細書ではインク受容材料と呼ぶ。
【０００８】
本明細書に記載の原理によれば、インク受容材料はポリマーの混合物を含む。ポリマーは、直鎖若しくは分枝、又はこれらの組合せであってよい。直鎖ポリマーは、原子の直線的な鎖を含み、分枝ポリマーは、原子の枝分かれした鎖を含む。ポリマー中の異なるモノマー残滓の関係は、例えば、ランダム、交互、周期的、又はブロック、又はそれらの２つ以上の組合せであってよい。
【０００９】
「モノマー残滓」という語は、本明細書で用いられる場合には、ポリマーの構造単位又は構成ブロック又は繰り返し単位を指し、モノマーの重合から得られるという点でモノマーから誘導されたものである。例えば、例として非限定的でなく、炭素原子間の二重結合である不飽和部分を含むモノマーは、重合した場合、ポリマー中にモノマー残滓を生ぜしめ、当該モノマー残滓は２つの炭素原子間の単結合を有するものである、つまり、二重結合は重合プロセスの際に飽和となる。モノマー残滓は、モノマー自体ではないが、モノマーから誘導されたものである。
【００１０】
各ポリマーは、例えば、約１００〜約５００，０００以上のモノマー残滓、又は約１００〜約４００，０００以上のモノマー残滓、又は約１００〜約３００，０００以上モノマー残滓、又は約１００〜約２００，０００以上のモノマー残滓、又は約１００〜約１００，０００以上のモノマー残滓、又は約５００〜約２００，０００のモノマー残滓、又は約５００〜約１００，０００のモノマー残滓、又は約１，０００〜約１００，０００のモノマー残滓、又は約２，０００〜約１００，０００のモノマー残滓、又は約１，０００〜約５０，０００のモノマー残滓、又は約５，０００〜約５０，０００のモノマー残滓を有する。モノマー残滓の数は、例えば、ポリマー混合物の押出し能力、インク受容材料に塗布するインクの性質、インク受容材料を形成するポリマーの性質、押出しプロセスのためのインク受容材料の物理的特性、及び押し出された形態でのインク受容材料物理的特性の１つ以上に依存する。本明細書に記載の原理による本願の例の性質は、インク受容材料を、例えば、インク受容材料を調製するために使用されるポリマー中のモノマー残滓の重量パーセントを調節することによって、及び混合物中の第１及び第２のポリマーの重量パーセントを調節することによっても、特定のインクに合わせて調整できることである。
【００１１】
いくつかの例では、ポリマーの平均分子量（グラム／モル）は、例えば、約１，０００〜約１，０００、０００以上、又は約５，０００〜約１，０００、０００、又は約１０，０００〜約９００，０００、又は約１００，０００〜約９００，０００、又は約１，０００〜約７５０，０００、又は約１，０００〜約５００，０００、又は約１０，０００〜約５００，０００、又は約１００，０００〜約５００，０００である。
【００１２】
少なくとも１つのポリマー（本明細書では任意に第１のポリマーと呼ぶ）は、エチレン残滓及びビニルアルコール残滓を含むポリマー、及びビニルアルコール残滓を含むポリマーからなる群から選択される。「ビニルアルコール残滓」という語は、最終的なポリマー中の残滓の状態を指し、ビニルアルコール残滓を含むポリマーが調製される得る方法とは無関係である。例えば、例として非限定的に、エチレン残滓及びビニルアルコール残滓を含む第１のポリマーは、エチレン及び酢酸ビニルを重合させ、続いてアセテート部分を加水分解して、ビニルアルコール残滓の遊離アルコール部分を生成させることによって調製することができる。
【００１３】
第１のポリマー中のビニルアルコール残滓の重量パーセントは、例えば、約５０％〜約１００％、又は約５０％〜約９９％、又は約５０％〜約９５％、又は約５０％〜約９０％、又は約５０％〜約８５％、又は約５０％〜約８０％、又は約５０％〜約７５％、又は約５０％〜約７０％、又は約５０％〜約６５％、又は約５０％〜約６０％、又は約５０％〜約５５％、又は約６０％〜約１００％、又は約６０％〜約９９％、又は約６０％〜約９５％、又は約６０％〜約９０％、又は約６０％〜約８５％、又は約６０％〜約８０％、又は約６０％〜約７５％、又は約６０％〜約７０％、又は約６０％〜約６５％、又は約６５％〜約１００％、又は約６５％〜約９９％、又は約６５％〜約９５％、又は約６５％〜約９０％、又は約６５％〜約８５％、又は約６５％〜約８０％、又は約６５％〜約７５％、又は約６５％〜約７０％、又は約７０％〜約１００％、又は約７０％〜約９９％、又は約７０％〜約９５％、又は約７０％〜約９０％、又は約７０％〜約８５％、又は約７０％〜約８０％、又は約７０％〜約７５％、又は約８０％〜約１００％、又は約８０％〜約９９％、又は約８０％〜約９５％、又は約８０％〜約９０％、又は約８０％〜約８５％である。上述のように、パーセントは、重量に基づく、つまり、重合されるモノマー混合物中の１つのモノマーの重量とモノマー混合物の全重量とに基づく。ビニルアルコール残滓１００％という重量パーセントは、ポリマーがビニルアルコール残滓のみを含むことを、１００％未満の重量パーセントは、ポリマーがエチレン残滓も含むことを意味することは明らかである。
【００１４】
第１のポリマー中のエチレン残滓の重量パーセントは、例えば、約０％〜約５０％、又は約０％〜約４０％、又は約０％〜約３０％、又は約０％〜約２０％、又は約０％〜約１５％、又は約０％〜約１０％、又は約１％〜約５０％、又は約１％〜約４０％、又は約１％〜約３０％、又は約１％〜約２０％、又は約１％〜約１５％、又は約１％〜約１０％、又は約５％〜約５０％、又は約５％〜約４０％、又は約５％〜約３０％、又は約５％〜約２０％、又は約５％〜約１５％、又は約５％〜約１０％、又は約１０％〜約５０％、又は約１０％〜約４０％、又は約１０％〜約３０％、又は約１０％〜約２０％、又は約１０％〜約１５％、又は約２０％〜約５０％、又は約２０％〜約４０％、又は約２０％〜約３０％、又は約３０％〜約５０％、又は約３０％〜約４０％、又は約４０％〜約５０％である。
【００１５】
いくつかの例では、第１のポリマー中のビニルアルコール残滓のパーセントの、エチレン残滓のパーセントに対する比は、例えば、約５０〜５０、又は約６０〜約４０、又は約６５〜約３５、又は約７０〜約３０、又は約７５〜約２５、又は約８０〜約２０、又は約８５〜約１５、又は約９０〜約１０である。いくつかの例では、第１のポリマー中のビニルアルコール残滓は約５０％〜約９５％の範囲にあり、これに対応するエチレン残滓の範囲は約５０％〜約５％の範囲にある。いくつかの例では、第１のポリマー中のビニルアルコール残滓は約５０％〜約９０％の範囲にあり、これに対応するエチレン残滓の範囲は約５０％〜約１０％の範囲にある。いくつかの例では、第１のポリマー中のビニルアルコール残滓は約６０％〜約９０％の範囲にあり、これに対応するエチレン残滓の範囲は約４０％〜約１０％の範囲にある。いくつかの例では、第１のポリマー中のビニルアルコール残滓は約５０％〜約８０％の範囲にあり、これに対応するエチレン残滓の範囲は約５０％〜約２０％の範囲にある。
【００１６】
上述のように、いくつかの例では、本明細書に記載の原理によれば、第１のポリマーは市販されているものであってよい。例として非限定的に、第１のポリマーとして適した市販のポリマーの例は、例えば、ＳＯＡＲＯＬ（登録商標）Ａ４４１２ポリマー（Ｎｏｌｔｅｘ，Ｌ．Ｌ．Ｃ．、ＬａＰｏｒｔｅ、テキサス州又はＳｏａｒｕｓ  Ｌ．Ｌ．Ｃ．、Ａｒｌｉｎｇｔｏｎ  Ｈｅｉｇｈｔ、イリノイ州）（約５６％ビニルアルコール残滓及び約４４％エチレン残滓の組成、メルトインデックス数１２）、ＳＯＡＲＮＯＬ（登録商標）Ｅ３８０８ポリマー（Ｎｏｌｔｅｘ，Ｌ．Ｌ．Ｃ．又はＳｏａｒｕｓ  Ｌ．Ｌ．Ｃ．）（約６２％ビニルアルコール残滓及び約３８％エチレン残滓の組成、メルトインデックス数８）、並びにＳＯＡＲＮＯＬ（登録商標）ＡＴ４４０３ポリマー（Ｎｏｌｔｅｘ，）Ｌ．Ｌ．Ｃ．又はＳｏａｒｕｓ  Ｌ．Ｌ．Ｃ．）（約５６％ビニルアルコール残滓及び約４４％エチレン残滓の組成、メルトインデックス数３）を含む。上述のように、第１のポリマー中のエチレン残滓及びビニルアルコール残滓の他のパーセントも使用することができる。
【００１７】
インク受容材料の少なくとも１つのポリマー（本明細書では任意に第２のポリマーと呼ぶ）は、エチレン残滓、酢酸ビニル残滓及び無水マレイン酸残滓を含む。第２のポリマー中のエチレン残滓の重量パーセントは、例えば、約５０％〜約９０％、又は約５０％〜約８０％、又は約５０％〜約７５％、又は約５０％〜約７０％、又は約６０％〜約９０％、又は約６０％〜約８０％、又は約６０％〜約７５％、又は約６０％〜約７０％、又は約６５％〜約９０％、又は約６５％〜約８０％、又は約６５％〜約７５％、又は約６５％〜約７０％、又は約７０％〜約９０％、又は約７０％〜約８５％、又は約７０％〜約８０％、又は約７０％〜約７５％である。
【００１８】
第２のポリマー中の酢酸ビニル残滓の重量パーセントは、例えば、約１０％〜約５０％、又は約１０％〜約４０％、又は約１０％〜約３５％、又は約１０％〜約３０％、又は約１０％〜約２５％、又は約１０％〜約２０％、又は約１０％〜約１５％、又は約１５％〜約５０％、又は約１５％〜約４０％、又は約１５％〜約３０％、又は約１５％〜約２５％、又は約１５％〜約２０％、又は約２０％〜約５０％、又は約２０％〜約４０％、又は約２０％〜約３０％、又は約２０％〜約２５％である。
【００１９】
第２のポリマー中の無水マレイン酸残滓の重量パーセントは、例えば、約０．０１％〜約１０％、又は約０．０１％〜約５％、又は約０．０１％〜約４％、又は約０．０１％〜約３％、又は約０．０１％〜約２％、又は約０．０１％〜約１％、又は約０．０５％〜約１０％、又は約０．０５％〜約５％、又は約０．０５％〜約４％、又は約０．０５％〜約３％、又は約０．０５％〜約２％、又は約０．０５％〜約１％、又は約０．１％〜約１０％、又は約０．１％〜約５％、又は約０．１％〜約４％、又は約０．１％〜約３％、又は約０．１％〜約２％、又は約０．１％〜約１％、又は約０．５％〜約１０％、又は約０．５％〜約５％、又は約０．５％〜約４％、又は約０．５％〜約３％、又は約０．５％〜約２％、又は約０．５％〜約１％、又は約１％〜約１０％、又は約１％〜約５％、又は約１％〜約４％、又は約１％〜約３％、又は約１％〜約２％である。
【００２０】
一例では、第２のポリマー中のエチレン残滓の量は約７０％〜約８０％であり、第２のポリマー中の酢酸ビニル残滓の量は約２０％〜約３０％であり、第２のポリマー中の無水マレイン酸残滓の量は、約０．０５％〜約５％である。上述のように、いくつかの例では、第２のポリマーは市販されているものであってよい。例として非限定的に、第２のポリマーとして適した市販のポリマーの一例は、ＯＲＥＶＡＣ−Ｔ（登録商標）９３０４ターポリマー（Ａｒｋｅｍａ  Ｃａｎａｄａ，Ｉｎｃ．、Ｂｅｃａｎｃｏｕｒ、ケベック州）である。ＯＲＥＶＡＣ−Ｔ（登録商標）９３０４ポリマーの組成は、エチレン残滓が約７４．８４％、酢酸ビニル残滓が約２５．００％、及び無水マレイン酸残滓が約０．１６％である。例として非限定的に、第２のポリマーとして適した市販のポリマーの別の例は、ＢＹＮＥＬ（登録商標）Ｅ４１８（ＤｕＰｏｎｔ、Ｗｉｌｍｉｎｇｔｏｎ、デラウェア）であり、これは、無水マレイン酸修飾されたエチレン酢酸ビニルである。上述のように、第２のポリマー中のエチレン残滓、酢酸ビニル残滓及び無水マレイン酸残滓の他のパーセントを用いることができ、ポリマーは、追加的な異なるモノマー残滓を含んでいてよい。
【００２１】
本明細書に記載の原理に基づき実施例において使用されるポリマーは、適切なモノマー又はモノマー残滓前駆体のポリマー合成により得ることができるし、或いはいくつかのポリマーは市場で得ることができる。「モノマー」又は「モノマー単位」という語は、重合してポリマーを形成することができる分子を意味する。モノマー残滓前駆体は、重合後の追加的な処理により所望のモノマー残滓を生ぜしめるモノマーである。例えば、エチレン残滓及びビニルアルコール残滓を含むポリマーは、エチレン及び酢酸ビニルを共重合し、続いて得られたポリマー中のアセテート残滓を加水分解して、ビニルアルコール残滓を有する所望のポリマーを得ることにより調製することができる。この特定の例では、酢酸ビニルがモノマー残滓前駆体である。
【００２２】
ポリマーを調製するための手法の例は、例として非限定的に、例えば、乳化又は乳化重合、フリーラジカル重合、バルク重合、遷移金属触媒カップリング、縮合（ステップ成長）重合、リビング重合、リビングラジカル重合、付加（連鎖反応）重合（アニオン性等）、配位重合、開環重合、溶液重合、プラズマ重合、ラジカル重合、原子移動ラジカル重合、及び可逆付加、並びに可逆的付加開裂を含む。
【００２３】
インク受容材料を形成するポリマーの混合物は、ポリマーを共に混合することによって得られる物理的な混合物である。混合は、例えば、非限定的に、押出機へと搬送する前に、予乾燥させた個々のポリマーペレットの混合物を混合ホッパ内でブレンドすること、又は予乾燥させた個々のポリマーペレットの混合物を混ぜ合わせて単一のペレットにすることを含む方法により達成することができる。混合の程度は、押出し時の均一な性能及び押し出された製品の均一性の一方又は両方のために提供するのに十分なものでなくてはならない。
【００２４】
インク受容材料中の第１のポリマーの重量パーセントは、例えば、約５０％〜約９５％、又は約５０％〜約９０％、又は約５０％〜約８５％、又は約５０％〜約８０％、又は約５０％〜約７５％、又は約５０％〜約７０％、又は約５０％〜約６５％、又は約５０％〜約６０％、又は約５０％〜約５５％、又は約６０％〜約９５％、又は約６０％〜約９０％、又は約６０％〜約８５％、又は約６０％〜約８０％、又は約６０％〜約７５％、又は約６０％〜約７０％、又は約６０％〜約６５％、又は約６５％〜約９５％、又は約６５％〜約９０％、又は約６５％〜約８５％、又は約６５％〜約８０％、又は約６５％〜約７５％、又は約６５％〜約７０％、又は約７０％〜約９５％、又は約７０％〜約９０％、又は約７０％〜約８５％、又は約７０％〜約８０％、又は約７０％〜約７５％、又は約８０％〜約９５％、又は約８０％〜約９０％、又は約８０％〜約８５％である。
【００２５】
上述のように、インク受容材料中の第１のポリマー及び第２のポリマーのパーセントは、重量、つまり、第１のポリマーの重量及び合わせられたポリマー（この例では、第１及び第２のポリマー）の全重量に基づく。いくつかの例では、第１のポリマーのパーセントの第２のポリマーのパーセントに対する比は、例えば、約６０〜約４０、又は約６５〜約３５、又は約７０〜約３０、又は約７５〜約２５、又は約８０〜約２０、又は約８５〜約１５、又は約９０〜約１０である。いくつかの例では、構成物中の第１のポリマーのパーセントは約５０％〜約９５％の範囲にあり、これに対応する第２のポリマーの範囲は約５０％〜約５％である。いくつかの例では、構成物中の第１のポリマーのパーセントは約６０％〜約９０％の範囲にあり、これに対応する第２のポリマーの範囲は約４０％〜約１０％である。いくつかの例では、構成物中の第１のポリマーのパーセントは約６５％〜約８５％の範囲にあり、これに対応する第２のポリマーの範囲は約３５％〜約１５％である。
【００２６】
いくつかの例では、本明細書に記載の原理によれば、本開示によるインク受容材料は、例えば、充填材、顔料、処理助剤、及び性能助剤のような１つ以上の添加剤を含んでいてよい。一例では、添加剤は、押出しプロセス前に、初期の混合物調製の際に又は別個の混合ステップで混合物に添加される。
【００２７】
本明細書に記載の原理によるインク印刷可能な構成物のいくつかの例は、インク受容材料と結合する支持体をさらに含む。支持体は、インク印刷可能な構成物がその意図された用途に使用することができるように、インク印刷可能な構成物に対する１つ以上の構造及び完全性、並びにさらなる支持体層に対する追加的な接着性を提供する任意の物質である。インク受容材料は支持体に結合されており、これは、インク受容材料と支持体との関係が、インク受容材料が支持体に対する実質的に脱着不能な接着性を示すものであることを意味する。インク受容材料の１つ以上の層が、支持体と結合していてよい。「実質的に脱着不能な接着性」という語は、平均の剥離力が、Ｉｎｓｔｒｏｎの装置（Ｉｎｓｔｒｏｎ  Ｉｎｄｕｓｔｒｉａｌ  Ｐｒｏｄｕｃｔｓ、Ｇｒｏｖｅ  Ｃｉｔｙペンシルバニア州）で測定して、１分当たり５０．８ｍｍのクロスヘッド速度で５０．８ｍｍワイドストリップ当たり約７ニュートン以上であることを意味する。
【００２８】
支持体は、インク印刷可能な構成物内で異なる機能を提供する１つ以上の構成要素を含んでいてよい。この構成要素は、任意の数の形態、例えば層を有していてよい。例として非限定的に、支持体の一部を形成していてよい構成要素の例は、例えば、拘束要素、構造提供要素（基材）、スクリム（織材料及び不織材料）、湿潤バリア、蒸気／空気バリア及び接着促進剤を含む。
【００２９】
支持体又は支持体の１つ以上の構成要素は、半透明、透明又は不透明であってよく、その上に印刷画像を有するインク印刷可能な構成物の最終用途に応じて、例えば、白又はグレーのような任意の色であってよい。
【００３０】
いくつかの例では、支持体の１つ以上の構成要素は、所定の方式の互いに結合する層の形態となっている。層は、例えば、フィルム、シート、織スクリム及び不織スクリムの形態であってよい。「不織スクリム」という語は、現実には織られていないが、擬似的に織られた層を指す、つまり、不織スクリムは、長い繊維又はフィラメントが、化学的な処理（例えば溶剤処理を含む）、機械的な処理（例えばエンボシングを含む）及び加熱の１つ以上によって互いに接合された結果、織布の性質を有する。
【００３１】
いくつかの例では、支持体は、追加的な物理的な完全性及び形態をインク印刷可能な構成物に提供する少なくとも１つの構造提供成分又は基材を有する。基材の性質は、例えば、インク印刷可能な構成物の意図された用途、インク受容材料の性質、設計された引裂き強さ、設計された引張り強さ、設計された表面テクスチャ及び設計された寿命の１つ以上に依存する。支持体の１つ以上の基材は、例えば、ポリオレフィン、ポリエステル、ポリウレタン、ポリ塩化ビニル、ポリアミド、ポリスチレン、エチレンビニルアルコール、ポリ乳酸、及びセルロース、並びに前記の２つ以上の組合せから製造することができる。いくつかの例では、基材は、ポリエチレン、ポリプロピレン、ポリメチルペンテン、ポリブチレン、ポリエチレンテレフタレート、ポリスチレン、ポリ塩化ビニル、ポリウレタン、ポリアクリレート、ポリ酢酸ビニル、ポリサルフォン、ポリ塩化ビニリデン、ポリエチレンメチルアクリレート、ポリエチレンメタクリル酸、ポリエチレンエチルアクリレート、ナイロン、ポリビニルピロリドン、ポリエーテルエステル、ポリエーテルアミド、ポリカーボネート、スチレンアクリロニトリルポリマー、ポリメチルメタクリレート、セルロース類、フルオロプラスチック、アクリロニトリルブタジエンスチレンポリマー、ポリエチレンビニルアルコール、及びポリ乳酸、及びコポリマー（２つ以上のモノマー残滓）、並びに前記の２つ以上の組合せから製造されていてよい。
【００３２】
基材は、例えば、押し出されたフィルム又は層、織られた層（スクリム）、不織スクリム、又は紙の形態であってよい。いくつかの例では、本願のインク印刷可能な構成物の例の１つ以上の基材は、例えば、ポリエチレン（ＰＥ）、ポリプロピレン（ＰＰ）、ポリエチレンテレフタレート（ＰＥＴ）、エチレン酢酸ビニル（ＥＶＡ）、ポリスチレン（ＰＳ）、ポリカーボネート、及びポリアミドポリマー、並びに前記の２つ以上の組合せから製造されていてよい。本願のインク印刷可能な構成物の一例では、基材は、ＰＥから製造されている。本願のインク印刷可能な構成物の別の例では、基材は、低密度ＰＥ（ＬＤＰＥ）及び高密度ＰＥ（ＨＤＰＥ）の一方又は両方から製造されている。いくつかの例では、１つ以上の基材は、ＬＤＰＥ及びＨＤＰＥの一方又は両方の織られた層（スクリム）である。
【００３３】
基材の厚みは、例えば、基材の物理的な形態（例えば押し出された層、押し出されたフィルム、織られたスクリム、又は不織スクリム）、基材の機能の性質（例えば、堅さ（剛性）、引裂き及び引張り強さ、不透明性、寿命、並びに再使用の可能性を提供するものの１つ以上）、インク受容材料の性質、基材が結合する材料の性質の１つ以上に依存する。いくつかの例では、押し出された層又はスクリムの形態での基材の厚みは、例えば、約１０〜約５００ミクロン、又は約２５〜約５００ミクロン、又は約５０〜約５００ミクロン、又は約１００〜約５００ミクロン、又は約２５０〜約５００ミクロン、又は約１０〜約４００ミクロン、又は約１０〜約３００ミクロン、又は約１０〜約２００ミクロン、又は約１０〜約１００ミクロン、又は約５０〜約４００ミクロン、又は約５０〜約３００ミクロン、又は約５０〜約２００ミクロン、又は約５０〜約１００ミクロンである。
【００３４】
いくつかの例では、支持体は、インク受容材料の支持体に対する実質的に着脱不能な接着性を提供する拘束要素を含む。拘束要素の使用は任意であって、結合能力の相対的な度合い並びにインク受容材料と支持体の１つ以上の基材との間の適合性に基づくことを理解されたい。いくつかの例では、拘束要素の性質及び選択の一方又は両方は、例えば、インク受容材料の組成、及びインク受容材料が接合又は結合される支持体の構成要素の組成の１つ以上に依存し得る。いくつかの例では、拘束層の性質及び選択の一方又は両方が、上記要因には依存せず、接着される層の十分な接着性を得ることのみに依存する。いくつかの例では、拘束要素は、拘束層としての押し出されたフィルム又は共押し出されたフィルムであってよい。
【００３５】
いくつかの例では、拘束要素は、例えば、様々な基材に接合できる材料、例えば、ポリオレフィン（例えば、エチレンベース、プロピレンベース、ポリエチレン及びポリプロピレンのブレンド）、ポリアミド、ポリビニルアルコール、ポリエチルオキサゾリン、ポリエステル、ポリカーボネート、ポリスチレン、ポリエチレンビニルアルコール、及びポリエチレンアクリレートコポリマーである。例として非限定的に、適した拘束要素の構成物の例は、例えば、押出し可能な樹脂、例えば、ＥＶＡ樹脂、修飾ＥＶＡ樹脂（酸、アクリレート、無水マレイン酸でそれぞれ又は組み合わされて修飾されたもの）、ポリエチレンイミン、無水物修飾されたポリオレフィン（例えば、無水物修飾されたポリプロピレン、無水物修飾されたポリエチレン、無水物修飾されたエチレン酢酸ビニル、無水物修飾されたエチルメチルアクリレート及び無水物修飾されたエチルアクリル酸）、並びに前記の２つ以上の組合せを含む。
【００３６】
拘束要素の厚みは、例えば、インク受容材料の性質、拘束層が結合する支持体の要素の性質、拘束要素の物理的な形態、及び拘束層が結合する支持体の表面粗さの１つ以上に依存する。いくつかの例では、層の形態での拘束要素の厚みは、例えば、約０．５〜約１００ミクロン、又は約０．５〜約７５ミクロン、又は約０．５〜約５０ミクロン、又は約１〜約１００ミクロン、又は約１〜約７５ミクロン、又は約１〜約５０ミクロン、又は約５〜約１００ミクロン、又は約５〜約７５ミクロン、又は約５〜約５０ミクロン、又は約１０〜約１００ミクロン、又は約１０〜約７５ミクロン、又は約１０〜約５０ミクロン、又は約２５〜約１００ミクロン、又は約２５〜約７５ミクロン、又は約２５〜約５０ミクロン、又は約３０〜約１００ミクロン、又は約３０〜約７５ミクロン、又は約３０〜約５０ミクロン、又は約３５〜約７５ミクロン、又は約３５〜約５０ミクロンである。
【００３７】
インク印刷可能な構成物の一例では、支持体は、２つの基材層の間にスクリムを含み、インク受容材料が、２つの基材層の一方又は両方の表面上に設けられる。インク印刷可能な構成物の一例では、支持体は、基材層及び基材層上に設けられた拘束層を含み、インク受容材料は、拘束層の表面上に設けられている。インク印刷可能な構成物の一例では、支持体は、２つの基材層間のスクリム、並びに２つの基材層の一方又は両方上に設けられている拘束層を含み、インク受容材料は、拘束層の表面上に設けられている。インク印刷可能な構成物の一例では、支持体は、２つの拘束層間のスクリムを含み、インク受容材料が、各拘束層の表面上に設けられている。
【００３８】
本明細書に記載の原理に基づくいくつかの例は、第１の側及び第２の側を有する平坦なスクリム、当該平坦なスクリムの第１の側及び第２の側上に押し出されたポリマーフィルム、並びにインク受容材料として、前記平坦なスクリムの第１の側及び第２の側の一方又は両方上に押し出された前記ポリマーフィルム上に押し出されたフィルムを含むインク印刷可能な構成物に関する。インク受容材料の押し出されたフィルムは、エチレン残滓及びビニルアルコール残滓を含む第１のポリマーと、エチレン残滓、酢酸ビニル残滓及び無水マレイン酸残滓を含む第２のポリマーとの混合物を含む。混合物中の第１のポリマーの量は、約５０％〜約９５％、又は約６５％〜約８５重量％である。
【００３９】
インク印刷可能な構成物の製造
インク印刷可能な構成物は、押出しプロセスによって準備することができる。例えば、いくつかの例では、本明細書に記載の原理に基づき、インク受容層及び支持体の様々な構成要素は、例えば、共押出し、押出しコーティング、ホットメルト押出し、キャスト押出しプロセス、キャスト押出し又はコーティング操作の変形、ラミネーション、インフレーション押出し（blown extrusion）プロセス、フィルム押出し、及びシート押出しによって一緒に形成することができる。押出しシステムは、例として非限定的に、例えば、垂直単軸スクリュー押出機又は水平単軸スクリュー押出機を含んでいてよい。いくつかの例では、インク受容材料は、支持体が押出しプロセスの前又は押出しプロセス時に組み合わせられる押出しプロセスによって支持体上に形成される。したがって、このような押出しプロセス、例えば共押出しは、インク受容層の支持体上への押出しの前に支持体の他の構成要素を組み合わせるために使用することができる。本明細書で用いられる場合には、「押し出す」又は「押出し」又は「押出しプロセス」という語は、材料を、押し出される材料の処理温度又は融解温度と同じ又はそれを上回る所定の温度に加熱し、その後、移動する支持体上に実質的に均一の厚みで堆積させるプロセスを指す。上記のように処理される押出しの押出しステップは、同時に行うことができるし、又は押出しステップの１つ以上を、別の押出しステップとは独立して行うことができる。
【００４０】
本開示によるインク印刷可能な構成物は、時間がかかり且つ高価な複数のプロセスステップの必要性を回避する方式で製造される。本願のインク受容材料により追加的なコーティングの必要性が回避されるが、さもなくばラテックスインクのようなインクを使用した場合の画像品質を改善するために必要となり得る。押出し技術の使用により、より低コストの製造プロセスで、且つ得られるインク印刷可能な構成物の全性能を有しなくとも、本願のインク受容材料の被着が可能となる。
【００４１】
上述のように、いくつかの例では、本明細書に記載の原理に基づき、例えば、ペレット、ビーズ、フレーク、又は粉体の形態であってよい押し出す材料を融解することを通常伴う押出機及び押出しプロセスを使用して、インク印刷可能な構成物が製造される。押し出される材料の性質に依存して、材料は、押出し液体を含んでいてもよい。そして、融解された材料は、例えば、融解された材料に熱及び力を適用することによって、ダイを通して流入せしめられ、これにより、押し出された形態又は三次元のプロファイル形状、例えば、フィルム又はシートが作り出される。一例では、インク受容材料の押し出された形態が、第１のポリマー及び第２のポリマーの混合物に対して押出しプロセスを行うことによって準備される。上述のように、第１のポリマー及び第２のポリマーの混合物は混ぜ合わせることによって準備することができるし、又は、第１のポリマー及び第２のポリマーの混合物は押出し装置において形成することができる。
【００４２】
別の例では、インク印刷可能な構成物は、第１のポリマー及び第２のポリマーの混合物を、例えばポリオレフィン基材のフィルムのような支持体の表面上に共押出しすることによって、又は第１のポリマー及び第２のポリマーの混合物を、支持体の表面上に、拘束層のような別の層と共に共押出しすることによって形成される。特定の押出しプロセスにおいて利用される温度及び押出し速度は、例えば、インク受容材料の性質、基材又は支持体の他の構成要素の性質、及び押出機の性質の１つ以上に依存する。共押出しは、２つの異なるポリマーブレンドを２つの異なる押出機において同時に押し出し、そして、ダイにおいて接触させて互いに接着するプロセスである。
【００４３】
上述のように、インク印刷可能な構成物の一例では、支持体は、２つの基材層間のスクリムを含み、インク受容材料は、２つの基材層の一方又は両方の表面に設けられている。上記のインク印刷可能な構成物を準備する方法は、２つの基材層をスクリムの両側に押し出して、その２つの基材層の一方又は両方の表面上にインク受容材料を押し出すことを含む。
【００４４】
本明細書に記載の原理によるいくつかの例は、第１の側及び第２の側を有する平坦なスクリム、平坦なスクリムの第１の側及び第２の側上に押し出されたポリマーフィルム、並びに押し出されたポリマーフィルム上のインク受容材料を含むインク印刷可能な構成物を準備する方法に関する。図１を参照すると、一例では、インク印刷可能な構成物を準備する方法は、例として非限定的に、第１のポリマーフィルム４２を第１の側及び第２の側を有する平坦なスクリム４０の少なくとも第１の側上に押し出し、第２のポリマーフィルム４４を平坦なスクリム４０の第２の側上に押し出し、インク受容材料４６を押し出されたフィルムの形態で、第１のポリマーフィルム４２及び第２のポリマーフィルム４４の一方又は両方上に（それぞれ平坦なスクリム４０の第１の側及び第２の側上に）押し出すことを含む。上述の押出しステップは同時に行うことができるし、又は押出しステップの１つ以上を別の押出しステップとは独立に行うことができる。一例では、インク受容材料４６は、エチレン残滓及びビニルアルコール残滓を含む第１のポリマーと、エチレン残滓、酢酸ビニル残滓及び無水マレイン酸残滓から誘導された第２のポリマーとの混合物を含む。混合物中の第１のポリマーの量は、約５０重量％〜約９５重量％、又は約６５重量％〜約８５重量％である。
【００４５】
本明細書に記載の原理によるいくつかの例は、平坦なスクリム、１つ以上の基材層、及び拘束層を含むインク印刷可能な構成物を準備する方法に関する。第１の基材層は、第１の側及び第２の側を有する平坦なスクリムの少なくとも第１の側に押し出されている。拘束層又は第２の基材層は、平坦なスクリムの第２の側又は第２の基材層の表面上にの一方に押し出されている。インク受容材料は、拘束層の表面及び基材層の表面の一方又は両方上に押し出されている。上記の押出しステップは同時に行うことができるし、又は押出しステップの１つ以上を別の押出しステップとは独立して行うことができる。一例では、インク受容材料は、エチレン残滓及びビニルアルコール残滓を含む第１のポリマーと、エチレン残滓、酢酸ビニル残滓及び無水マレイン酸残滓を含む第２のポリマーとの混合物を含み、混合物中の第１のポリマーの量は、約５０重量％〜約９５重量％、又は約６５重量％〜約８５重量％である。
【００４６】
インク印刷可能な構成物の例
本明細書に記載の原理に基づくインク印刷可能な構成物の例について、以下、例示として非限定的に説明する。本開示は、広範な用途を有し、任意の数のインク印刷可能な組成を、本明細書で開示の教示に基づき製造することができる。
【００４７】
図２に、本明細書に記載の原理に基づくインク印刷可能な構成物の例の概略を巨視的に示す。インク印刷可能な構成物１０Ａは、インク受容層１２を含む。
【００４８】
図３に、本明細書に記載の原理に基づくインク印刷可能な構成物の別の例の概略を巨視的に示す。インク印刷可能な構成物１０Ｂは、支持体２２の表面２２ａ上に設けられたインク受容層１２を含み、当該支持体２２は、「ｎ」個の数の層、例えば、１つ以上の基材層、１つ以上のスクリム、１つ以上の拘束層、及び１つ以上の湿潤バリアを含んでいてよい。支持体２２の少なくとも１つの層は、基材層又はスクリムである。
【００４９】
図４に、本明細書に記載の原理に基づくインク印刷可能な構成物の別の例の概略を巨視的に示す。インク印刷可能な構成物１０Ｃは、例えば、１つ以上の基材層、１つ以上のスクリム、１つ以上の拘束層、及び１つ以上の湿潤バリアといった「ｎ」個の数の層を含み得る支持体２２の表面２２ａ上に設けられたインク受容層１２ａ、並びに反対側の表面上に設けられたインク受容層１２ｂを含む。支持体２２の少なくとも１つの層は、基材層又はスクリムである。
【００５０】
図５に、本明細書に記載の原理に基づくインク印刷可能な構成物の別の例の概略を巨視的に示す。インク印刷可能な構成物１０Ｄは、基材層１４の表面１４ａ上に設けられたインク受容層１２を含む。
【００５１】
図６に、本明細書に記載の原理に基づくインク印刷可能な構成物の別の例の概略を巨視的に示す。インク印刷可能な構成物１０Ｅは、支持体２４上に設けられたインク受容層１２を含み、当該支持体２４は、拘束層１６を含み、「ｎ」数の追加的な層２６、例えば、１つ以上の追加的な基材層、１つ以上のスクリム、１つ以上の拘束層、及び１つ以上の湿潤バリアを含み得る。支持体２４の少なくとも１つの追加的な層は、基材層又はスクリムである。拘束層１６は、インク受容層１２の、追加的な層２６の表面２６ａに対する接着性を提供する。
【００５２】
図７に、本明細書に記載の原理に基づくインク印刷可能な構成物の別の例の概略を巨視的に示す。インク印刷可能な構成物１０Ｆは、支持体２４上に設けられたインク受容層１２を含み、当該支持体２４は、拘束層１６及び基材層１４を含む。拘束層１６は、インク受容層１２の、基材層１４の表面１４ａに対する接着性を提供する。
【００５３】
図８に、本明細書に記載の原理に基づくインク印刷可能な構成物の別の例の概略を巨視的に示す。インク印刷可能な構成物１０Ｇは、支持体２８上に設けられたインク受容層１２を含み、当該支持体２８は、拘束層１６、スクリム１８及び基材層１４を含む。拘束層１６は、インク受容層１２の、スクリム１８の表面１８ａに対する接着性を提供する。
【００５４】
図９に、本明細書に記載の原理に基づくインク印刷可能な構成物の別の例の概略を巨視的に示す。インク印刷可能な構成物１０Ｈは、支持体３０の表面３０ａ上に設けられたインク受容層１２を含み、当該支持体は、基材層１４、スクリム１８及び基材層２０を含む。
【００５５】
図１０に、本明細書に記載の原理に基づくインク印刷可能な構成物の別の例の概略を巨視的に示す。インク印刷可能な構成物１０Ｊは、支持体３２の表面３２ａ上に設けられたインク受容層１２を含み、当該支持体３２は、拘束層１６、基材層１４、スクリム１８及び基材層２０を含む。拘束層１６は、インク受容層１２の、基材層１４の表面１４ａに対する接着性を提供する。
【００５６】
図１１に、本明細書に記載の原理に基づくインク印刷可能な構成物の別の例の概略を巨視的に示す。インク印刷可能な構成物１０Ｋは、支持体３４の互いに反対側の両表面上に設けられたインク受容層１２を含み、当該支持体３４は、拘束層１６、スクリム１８、及び第２の拘束層１６を含む。拘束層は、インク受容層１２の、スクリム１８の互いに反対側の表面１８ａ及び１８ｂに対する接着性を提供する。
インク印刷可能な構成物の使用
本願のインク印刷可能な構成物の例は、詳細には、インクジェットインク組成物と共に使用されるのに適した印刷媒体として使用することができる。このような組成物は、例えば、ラテックスインクジェットインク及びＵＶ硬化型インクジェットインク、並びにこれらの組合せを含む。本願のインク印刷可能な構成物の例は、例えば、印刷装置の性質に応じて広範な温度で印刷することができる。いくつかの例では、例として非限定的に、本願のインク印刷可能な構成物は、ＨＰ  ＤＥＳＩＧＮＪＥＴ（登録商標）Ｌ２５５００プリンタ（Ｈｅｗｌｅｔｔ  Ｐａｃｋａｒｄ、Ｐａｌｏ  Ａｌｔｏ、カリフォルニア州）において、約７０℃〜約１００℃、又は約７０℃〜約１３０℃、又は約８０℃〜約１３０℃、又は約８０℃〜１００℃の硬化ゾーン温度範囲で印刷することができる。本願構成物のより低温での硬化により、印刷及び硬化プロセス時の、また印刷された材料として使用する上での本構成物の拡張された性能及びを得ることができる。「ラテックスインクジェットインク」という語は、ポリマーラテックスを含有するインク構成物を指す。「ＵＶ硬化型インクジェットインク」という語は、ＵＶ硬化型材料を含有するインク構成物を意味する。「インクジェットインク」という語は、インクジェット装置及びインクジェット印刷プロセスの一方又は両方における使用に適したインクを意味する。
【００５７】
一例では、インクジェットインクは、所望の色を印刷される対象に付与する１つ以上の着色剤を含む。このような着色剤は、例えば、染料及び顔料を含む。着色剤は、一般に、インクジェットインク中に、所望のコントラスト及び可読性を得るために必要な量で存在していてよい。使用できる顔料は、有機又は無機であってよく、例えば、自己分散性顔料及び非自己分散性顔料を含む。顔料は、任意の色であってよく、非限定的にブラック、ブルー、ブラウン、シアン、グリーン、ホワイト、バイオレット、マゼンタ、レッド、オレンジ及びイエロー、並びにそれらの混合物からのスポットカラーが含まれる。
【００５８】
インクジェットインク構成物中に存在していてよい有機顔料の例は、例として非限定的に、ペリレン、フタロシアニン顔料（例えば、フタログリーン、フタロブルー）、シアニン顔料（Ｃｙ３、Ｃｙ５及びＣｙ７）、ナフタロシアニン顔料、ニトロソ顔料、モノアゾ顔料、ジアゾ顔料、ジアゾ縮合顔料、塩基性染料顔料、アルカリブルー顔料、ブルーレーキ顔料、フロキシン顔料、キナクリドン顔料、アシッド  イエロー  １及び３のレーキ顔料、イソインドリノン顔料、ジオキサジン顔料、カルバゾールジオキサジンバイオレット顔料、アリザリンレーキ顔料、バット顔料、フタロキシアミン顔料、カーマインレーキ顔料、テトラクロロイソインドリノン顔料、ペリノン顔料、チオインジコ顔料、アントラキノン顔料及びキノフタロン顔料、並びに前記の２つ以上の混合物、並びに前記の誘導体を含む。
【００５９】
インクジェットインク構成物中に存在していてよい無機顔料は、例えば、金属酸化物（例えば、二酸化チタン、導電性二酸化チタン、酸化鉄（例えば、赤色酸化鉄、黄色酸化鉄、黒色酸化及び透明酸化鉄）、酸化アルミニウム、酸化ケイ素）、カーボンブラック顔料（例えば、ファーネスブラック）、金属硫化物、金属塩化物、並びにこれらの２つ以上の混合物を含む。
【００６０】
多くの例では、着色剤は、適切なインクビヒクル中に懸濁、分散又は溶解されている。本明細書で用いられる場合には、「インクビヒクル」は、顔料を含む着色剤をインク受容材料へと運ぶために使用される任意の液体組成物を含むと定義される。広範にわたる液体ビヒクルを使用することができる。いくつかの例では、液体ビヒクルは、例えば、１つ以上の様々な異なる薬剤を含んでいてよく、当該薬剤には、非限定的に、界面活性剤、溶剤及び共溶剤、緩衝剤、殺生物剤、粘度調整剤、金属イオン封鎖剤、安定剤、並びに水が含まれる。
【００６１】
本明細書に開示のインク印刷可能な構成物は、インクジェット印刷のために通常使用される任意の適切なインクジェットプリンタを用いて、ディスプレイ品を準備するために使用することができる。適切なプリンタを使用して、インクを、本明細書に記載の原理に基づくインク印刷可能な構成物の例のインク受容材料に塗布し、印刷された画像を含む所望のディスプレイを作ることができ、インクの塗布後にその画像を乾燥せめる。
【００６２】
本明細書に記載の原理によるいくつかの例は、本明細書に記載の原理に基づくインク印刷可能な構成物及びそのインク受容材料上にインク着色されたデザインを含むディスプレイを含む。インク印刷可能な構成物の構成要素の特定の性質及び構成（例えば、第１及び第２のポリマーの性質並びに支持体の性質）は、所望の用途のために選択することができ、その用途は、例として非限定的に、例えば屋内及び屋外の看板、バナー（旗若しくは横断幕）（例えば、屋外のバナー、屋内のバナー、博覧会のバナー及びイベントバナー）、店頭ディスプレイ、ビルラップ広告、ビルボード、ディスプレイ、及び壁画を含む。
【００６３】
上記の使用のために、支持体の例は、非限定的に、例えば、樹脂コート紙（又はフォトベース紙）、紙、クリアフィルム、半透明フィルム、スクリムバナー（織られた又は織られていない）、他の種類のバナー、コート紙、布、アート紙（例えば水彩紙）、並びにプラスチックフィルムを含む。上述のように、選択される支持体の構成要素の１つは、多孔質又は非多孔質の表面を有していてよい。一例では、支持体の少なくとも１つの成分は紙である。別の例では、支持体の少なくとも１つの構成要素は、スクリムバナーであり、これは、押し出されたコーティング層を備えたポリマーテープ（例えば、ＬＤＰＥ、ＨＤＰＥ、ＰＶＣ、及びポリエステル）の織られたコアであって、互いに固定させたものである。このような製品は、ＰＧＩ  Ｃｏｒｐｏｒａｔｉｏｎ（Ｏｎｔａｒｉｏ、カナダ）、Ｅｎｇｉｎｅｅｒｅｄ  Ｃｏａｔｅｄ  Ｐｒｏｄｕｃｔｓ（ブリティッシュ・コロンビア州、カナダ）、Ｈｅｙｔｅｘ（ドイツ）、Ｍａｉｗｅａｖｅ（Ｓｐｒｉｎｇｆｉｅｌｄ、オハイオ州）、又はＩｎｔｅｒｗｒａｐ  Ｉｎｃ．（Ｖａｎｃｏｕｖｅｒ、ワシントン州）から入手可能である。
【００６４】
上述のように、本明細書に記載の原理に基づくインク受容材料を含むインク印刷可能な構成物は、次の性質、つまりディスプレイインクの良好な接着性、良好な耐性（化学的擦過及び引掻きに対する抵抗）並びに画像品質の少なくとも全てを示す。さらに、本願のインク印刷可能な構成物を使用するディスプレイ品は、例えば、良好な強度及び引裂き抵抗、耐候性及び温度抵抗、耐退色性、溶剤抵抗、並びに引掻き抵抗の１つ以上を示してもよく、したがって、屋外での使用のために十分に適している。本願のインク印刷可能な構成物を使用したディスプレイ品のいくつかの例は、褪色及び鮮明さの損失なしに、厳しい天候条件に耐えることができる。本願のインク印刷可能な構成物を使用したディスプレイ品の例は、軽量であり、リサイクル可能である。
【００６５】
定義：
以下に、上で使用したが定義をしていない語及び語句についての定義を示す。
【００６６】
「少なくとも」という語は、本明細書で用いられる場合には、特定される事項の数が、記載された数以上であり得ることを意味する。「約」という語は、本明細書で用いられる場合には、記載された数が、プラスマイナス１０％違い得ることを意味し、例えば、「約５」は、４．５〜５．５の範囲を意味する。「の間」という語は、２つの数と共に使用する場合、例えば、「約２〜約５０の間」とは、記載された両方の数、及び数２〜５０の一部も含む。本明細書で用いられる場合には、単数形「ａ」、「ａｎ」及び「ｔｈｅ」は、内容が別のものを明確に指示しているのでなければ、複数の参照を含む。いくつかの例では、「ａ」又は「ａｎ」は、本明細書で用いられる場合には、「少なくとも１つの」、又は「１つ以上の」を含む。「第１の」及び「第２の」という指示は、単に、「第１のポリマー」及び「第２のポリマー」のような２つの事項を互いに区別する目的で使用され、例えば、１つの事項の別の事項に対する、又は任意の操作の順序に対する順番又は順序又は重要性の示唆を意味するものではない。
【図面の簡単な説明】
【００６７】
本願において示された図面は、寸法通りではなく、本明細書に記載の原理に基づく特定の例を理解し易くする目的で提供されており、説明のために供されているのであって、添付の特許請求の範囲を限定するために供されているのではない。
【図１】本明細書に記載の原理に基づく一例によるインク印刷可能な構成物を準備する方法を示した図である。
【図２】本明細書に記載の原理に基づく別の例によるインク印刷可能な構成物の概略を巨視的に図示したものである。
【図３】本明細書に記載の原理に基づく別の例によるインク印刷可能な構成物の概略を巨視的に図示したものである。
【図４】本明細書に記載の原理に基づく別の例によるインク印刷可能な構成物の概略を巨視的に図示したものである。
【図５】本明細書に記載の原理に基づく別の例によるインク印刷可能な構成物の概略を巨視的に図示したものである。
【図６】本明細書に記載の原理に基づく別の例によるインク印刷可能な構成物の概略を巨視的に図示したものである。
【図７】本明細書に記載の原理に基づく別の例によるインク印刷可能な構成物の概略を巨視的に図示したものである。
【図８】本明細書に記載の原理に基づく別の例によるインク印刷可能な構成物の概略を巨視的に図示したものである。
【図９】本明細書に記載の原理に基づく別の例によるインク印刷可能な構成物の概略を巨視的に図示したものである。
【図１０】本明細書に記載の原理に基づく別の例によるインク印刷可能な構成物の概略を巨視的に図示したものである。
【図１１】本明細書に記載の原理に基づく別の例によるインク印刷可能な構成物の概略を巨視的に図示したものである。
【発明を実施するための形態】
【００６８】
部及びパーセントは、別途指示がない限り、重量に基づく。
【００６９】
インク印刷可能な構成物の例は、垂直単軸スクリュー押出機を有する押出しシステムを使用して準備した。押出しプロセスは、２５．４ｃｍ幅押出しダイにより、３０．５ｃｍ幅艶消し（Matte）又は艶だし（Glossy）仕上げの第１冷却ロールを用いて、１７７℃〜２６０℃の温度で行った。
【００７０】
例１
ＳＯＡＲＮＯＬ（登録商標）Ａ４４１２ポリマー（Ｓｏａｒｕｓ  Ｌ．Ｌ．Ｃ．）（エチレン（４４％）及びビニルアルコール（５６％）のコポリマーであり、メルトインデックス数１２）（９０グラム（ｇ））と、ＯＲＥＶＡＣ−Ｔ（登録商標）９３０４ポリマー（Ａｒｋｅｍａ）（エチレン（７４．８４％）、酢酸ビニル（２３．５〜２６．５％）及び無水マレイン酸（０．１６％）のターポリマー）１０ｇとを、ミキシングバッグ中で十分に混合し、その後で押出機に混合物を入れた。混合物をフィルムとして支持体の片側に押出した。支持体は、約７６．２ミクロンの厚みを有するスクリムであった。押出し時の温度は１９０〜２６０℃で制御した。押し出されたフィルムの厚みは、約５０．８〜約７６．２ミクロンで制御した。そして、押し出されたフィルムを、ＨＰ  ＤＥＳＩＧＮＪＥＴ（登録商標）Ｌ２５５００を使用して１０パス印刷モードで印刷し、９０℃で硬化し、２４時間維持し、その後、画像品質、化学的擦過抵抗、引掻き抵抗、及びインク接着性の評価を行った。
【００７１】
例２
ＳＯＡＲＮＯＬ（登録商標）Ａ４４１２ポリマー８０ｇとＯＲＥＶＡＣ−Ｔ（登録商標）９３０４ポリマー２０ｇとを使用して、例１と同様の手法で一例を実施した。
【００７２】
例３
ＳＯＡＲＮＯＬ（登録商標）Ａ４４１２ポリマー７０ｇと、ＯＲＥＶＡＣ−Ｔ（登録商標）９３０４ポリマー３０ｇとを使用して、例１と同様の手法で一例を実施した。
【００７３】
例４
ＳＯＡＲＮＯＬ（登録商標）Ｅ３８０８ポリマー（Ｓｏａｒｕｓ  Ｌ．Ｌ．Ｃ．）（エチレン（３８％）及びビニルアルコール（６２％）のコポリマー）８０ｇと、ＯＲＥＶＡＣ−Ｔ（登録商標）９３０４ポリマー２０ｇとを使用して、例１と同様の手法で一例を実施した。
【００７４】
例５
ＳＯＡＲＮＯＬ（登録商標）ＡＴ４４０３ポリマー（Ｓｏａｒｕｓ  Ｌ．Ｌ．Ｃ．）（エチレン（４４％）及びビニルアルコール（５６％）のコポリマーであり、メルトインデックス数３）８０ｇと、ＯＲＥＶＡＣ−Ｔ（登録商標）９３０４ポリマー２０ｇとを使用して、例１と同様の手法で一例を実施した。
【００７５】
例６
ＳＯＡＲＮＯＬ（登録商標）Ａ４４１２ポリマー８０ｇと、ＢＹＮＥＬ（登録商標）Ｅ４１８ポリマー２０ｇとを使用して、例１と同様の手法で一例を実施した。
【００７６】
例７
ＳＯＡＲＮＯＬ（登録商標）Ａ４４１２ポリマー１００ｇを使用して、例１と同様の手法で一例を実施した
例８
ＯＲＥＶＡＣ−Ｔ（登録商標）９３０４ポリマー１００ｇを使用して、例１と同様の手法で一例を実施した。
【００７７】
例９
ＳＯＡＲＮＯＬ（登録商標）Ａ４４１２を８０ｇと、ＯＲＥＶＡＣ（登録商標）ＯＥ８２５（Ａｒｋｅｍａ）（無水マレイン酸修飾ポリエチレンポリマー）２０ｇとを使用して、例１と同様の手法で一例を実施した。
【００７８】
上記例１〜９から得られた押し出されたフィルムを、画像品質、化学的擦過抵抗、引掻き抵抗及びインク接着性について試験した。環境温度は２２℃〜２７℃の範囲で、相対湿度は４５％〜５５％の範囲であった。画像品質評価は、１〜５の階級に基づくランク付けスコアによる視覚的なランク付けにより行った。
【００７９】
これらの試料の画像品質は、ブリード、コアレッセンス、及び印刷された材料の色の明るさを視覚的に格付けすることにより評価した。試験された試料は、次の基準に基づく視覚的に１〜５の階級で格付けした。１−印刷後試料において、目に見えるインクコアレッセンスがなく、カラー間のブリードがなく、鮮明さの度合いが高い；２−印刷後試料においてわずかにインクコアレッセンス及びカラー間のブリードがあり、中間程度の鮮明さを有する；３−印刷後試料において中間程度のインクコアレッセンス及びカラー間のブリードがあり、中間程度の鮮明さを有する；４−印刷後試料におけるインクコアレッセンス及びカラー間のブリードは良好なものでなく、鮮明さも良好でない；５−印刷後試料において深刻なインクコアレッセンス及びカラー間のブリードがあり、鮮明さの度合いは低い。化学的な擦過抵抗試験は、Ｔａｂｅｒ  Ｌｉｎｅａｒ  Ａｂｒａｓｉｏｎ  Ｔｅｓｔｅｒ  Ｍｏｄｅｌ  ５７５０（Ｔａｂｅｒ  Ｉｎｄｕｓｔｒｉｅｓ、Ｎｏｒｔｈ  Ｔｏｎａｗａｎｄａ、ニューヨーク州）を使用して行った。印刷後試料を、Ｔａｂｅｒ  Ｌｉｎｅａｒ  Ａｂｒａｓｉｏｎ  Ｔｅｓｔｅｒの下で、平坦で且つ滑らかな表面に置いた。脱イオン水又はＷＩＮＤＥＸ（登録商標）クリーナー５ｍｌを、印刷後試料上の試験用色エリアに塗布した。テスターにおいて、荷重力を２５０ｇに、サイクル数を５に設定した。この試験を行い、試験された試料を、次の基準に基づき１〜５の階級で視覚的に格付けした。１−布地へのインクの移りがなく、印刷後試料に対する損傷がない；２−布地へのインクの移りが少量あり、印刷後試料への損傷がない；３−布地へのインクの移りがいくらかあり、印刷後試料への損傷がない；４−印刷後試料において白色部分が透けて見える；５−印刷後試料への深刻な損傷がある。
【００８０】
上記例から得た試料に、コイン引掻き方法を用いて、引掻き抵抗試験を行った。コイン軸を、試験試料に対して一定の圧力で適用し、軸を一定の速度で動かした。試験された試料は、次の基準に基づき視覚的に１〜５の階級で格付けした。１−印刷後試料における視覚的な変化がない；２−印刷後試料において光沢の視覚的な変化があった；３−印刷後試料において少量のインクの除去があった；４−印刷後試料においていくらかのインクの除去があった；５−印刷後試料において深刻なインクの除去があった。
【００８１】
インク接着性試験は次のように行った。上記例により得られた試料に、「テープ剥離」試験を利用して接着性試験を行った。当該試験では、接着テープ（３Ｍテープ＃６１０）の一片をインク層に被着して１分間放置する。その後、テープを剥がす。テープに移ったインクの量を視覚的に分析した。試験された試料は、次の基準に基づき階級１〜５で視覚的に格付けした。１−印刷後試料において視覚的な変化なし；２−印刷後試料においてわずかなインクの除去があった；３−印刷後試料において少量のインクの除去があった；４−印刷後試料においていくらかのインクの除去があった；５−印刷後試料において深刻なインクの除去があった。
【００８２】
上記の試験の結果を、以下の表１にまとめた。上述のように、ランク付けは、１が最高で５が最低である１〜５の階級に基づく。３以上が多数ある場合は、許容不能とみなす。
【００８３】
【表１】
0005876496.tif 000002
【００８４】
示されているように、本明細書に記載の原理に基づく例１〜６で生成されたフィルムのみが、全ての４つの試験、つまり、画像品質、化学的擦過抵抗、引掻き抵抗及びインク接着性において良い結果をもたらしている。
【００８５】
前記例は、理解を明瞭にする目的で解説及び例により、いくらか詳細に記載されているが、添付の特許請求の範囲の思想及び枠を逸脱することなく特定の変化及び変更を加え得ることは、本開示の教示に照らせば、当業者には直ちに明らかとなるであろう。さらに、前記の記述は、説明を目的として、本明細書に開示の原理のより深い理解を提供するため、特定の用語を使用している。しかし、本明細書に記載の原理を実行するために特定の詳細が必要でないことは当業者には明らかであろう。よって、本明細書に記載の原理に基づく特定の例の上記の説明は例示及び説明のために示されたに過ぎず、それが包括的であること又はそれが本開示を開示された正確な形式に制限することは意図されていない。さらに、本明細書の例は、例示的を意図しているに過ぎず、議論を目的として示されており、限定的なものではない。上記の教示に鑑み、多くの変更及び変形が可能である。当該例は、本明細書に開示の原理及びその実際的な応用を説明するために、及びそれにより当業者がこのような原理を利用することができるように、選択され、説明されている。
【図１】
0005876496.tif 000003
【図２】
0005876496.tif 000004
【図３】
0005876496.tif 000005
【図４】
0005876496.tif 000006
【図５】
0005876496.tif 000007
【図６】
0005876496.tif 000008
【図７】
0005876496.tif 000009
【図８】
0005876496.tif 000010
【図９】
0005876496.tif 000011
【図１０】
0005876496.tif 000012
【図１１】
0005876496.tif 000013